(57)【要約】【課題】ガラス製造法における輻射熱損失、特に、ダウンドロー法における楔形の成形体からの輻射熱損失を低減する。【解決手段】  シートの形成に用いられる成形体からの輻射熱損失を最小限に抑えるための熱遮蔽体を備えた、ガラスシートを生産するための装置について開示する。熱遮蔽体は、典型的には一対で配置され、成形体から連続的なリボンとして下降する溶融ガラスの流れの両側に位置する。各熱遮蔽体は、末端セグメントおよび中央セグメントを含む複数のセグメントを備え、ここで、末端セグメントは中央セグメントに対して別々に移動可能であり、リボンに隣接した熱遮蔽体の辺縁を可変にする。【選択図】図２
2010269998.tif 000002
【特許請求の範囲】
【請求項１】
ガラスシートを形成するための装置であって、
成形体の周囲に配置される筺体を含み、前記筺体が、溶融ガラスの流れが前記成形体から下降して前記筺体から出ることができるように前記成形体の下に開口を備えており、
前記装置が、
前記成形体からの輻射熱損失を最小限に抑えるために前記成形体の下に配置される熱遮蔽体であって、各熱遮蔽体が少なくとも１つのセグメントを備え、かつ、溶融ガラスの流れに対して移動可能である、熱遮蔽体によって特徴付けられ、
各熱遮蔽体が末端部分および中心部分を含み、前記末端部分および中心部分のそれぞれが溶融ガラスの流れに対して前縁を備え、
前記末端部分の前縁が、前記中心部分の前縁よりも溶融ガラスの流れの平面近くに延在しないことを特徴とする装置。
【請求項２】
前記末端部分の前縁が、前記中心部分の前縁に対して陥凹していることを特徴とする請求項１記載の装置。
【請求項３】
各熱遮蔽体が複数のセグメントを備えることを特徴とする請求項１記載の装置。
【請求項４】
前記熱遮蔽体が末端セグメントおよび中央セグメントを含み、 
前記末端セグメントおよび中央セグメントのそれぞれが、溶融ガラスの流れの平面に対する前縁を備え、
前記末端セグメントの前縁が、前記中央セグメントの前縁に対して陥凹していることを特徴とする請求項３記載の装置。
【請求項５】
前記末端セグメントの一部分が、前記中央セグメントに対して可変であることを特徴とする請求項４記載の装置。
【請求項６】
ダウンドローガラス製造法に用いられる成形体からの輻射熱損失を防止するための熱遮蔽体であって、前記熱遮蔽体が、
第１および第２の末端セグメントおよび中央セグメントを含む複数のセグメントを備え、
前記第１および第２の末端セグメントおよび中央セグメントのそれぞれが前縁部分を備え、
前記第１および第２の末端セグメントの前縁部分が、前記中央セグメントの前縁部分よりも陥凹していることを特徴とする熱遮蔽体。
【請求項７】
各熱遮蔽体が、上部部材、下部部材、および、上部部材と下部部材の間に位置する絶縁層を備え、およびここで、前記上部部材および下部部材が拡張スロットを備えることを特徴とする請求項６記載の熱遮蔽体。
【請求項８】
ダウンドロー法によってガラスを形成する方法であって、
成形体全体に溶融ガラスを流し、前記溶融ガラスが前記成形体から連続的なリボンの形態で下降する工程と、
前記成形体の下位部からの輻射熱損失を低減するために、前記リボンの向き合う表面に隣接する前記成形体の下に熱遮蔽体を配置する工程であって、各熱遮蔽体が少なくとも１つのセグメントを備え、かつ、末端部分および中心部分をさらに備える工程と、
を有してなり、
前記末端部分が、前記中心部分よりも前記連続的なリボンの平面近くに延在しないことを特徴とする方法。
【請求項９】
各熱遮蔽体が末端セグメントおよび中央セグメントを含む複数のセグメントを備え、
前記末端セグメントの前縁が、前記中央セグメントの前縁よりも前記リボンからさらに離れて陥凹していることを特徴とする請求項８記載の方法。
【請求項１０】
各末端セグメントの前縁と前記リボンとの距離が可変であることを特徴とする請求項９記載の方法。
【発明の詳細な説明】
【技術分野】
【０００１】
本発明は、ガラス製造法における輻射熱損失の低減方法、特に、ダウンドロー法における楔形の成形体からの輻射熱損失を低減する方法に関する。
【背景技術】
【０００２】
溶融ダウンドロー法は、板ガラスの生産のためにガラス製造分野で用いられる方法の１つである。例えばフロート法およびスロットドロー法などの他の方法と比較して、本溶融法は、成形後処理（研磨、艶出しなど）することなく、その表面に優れた平坦性および滑らかさを有するガラスシートを生産する。結果として、本溶融法は、表面品質が厳しく制御されることを要する、液晶ディスプレイ（ＬＣＤ）の製造に使用するものなど、薄いガラス基板の生産に特に重要になってきている。
【０００３】
溶融法、特に、オーバーフローダウンドロー溶融法は、Ｓｔｕａｒｔ Ｍ．Ｄｏｃｋｅｒｔｙ氏に付与され、本願と同一の譲受人に譲渡された特許文献１および特許文献２の対象である。そこに記載されるように、ガラスシートは、耐熱性の成形体から溶融ガラスを溢れさせることによって形成される。
【０００４】
典型的な溶融ダウンドロー法では、ガラス溶融物を、耐熱性の成形体で作られるトラフに供給する。溶融ガラスはトラフの上端部からトラフ本体の両側に溢れ出て２枚のガラスの半シートを形成し、それが下方に流れ、その後、前記成形体の外表面に沿って内側に流れる。２枚のシートは成形体の底またはルートで合流し、ここで単一のガラスシートへと融合する。次に、単一のシートをドロー装置に供給する。シートの厚さは、とりわけ、ドロー装置によってシートをルートから引き離す速度によって、および、ガラスの温度（粘度）を調節することにより、調整される。
【０００５】
ドロー工程の間、最終的なガラスシートの外側の、外向きの表面は、前記成形体の外表面とは接触しない。むしろ、これらの表面は周囲雰囲気とだけ接触する。最終的なシートを形成する、２枚の半シートの内表面は、成形体と接触するが、これらの内表面はアイソパイプのルートで融合し、最終的なシートの本体内部に埋め込まれ、最終的なシートの外表面の優れた特性が達成される。
【０００６】
溶融法に用いられる成形体は、溶融ガラスがそのトラフ内、およびその外表面を越えて流れるときに、高温および実質的な機械的負荷にさらされる。これらの厳しい条件に耐えられるように、成形体は、典型的には、静水圧プレス成形された、耐熱材料の焼結ブロックでできている。特に、成形体は静水圧プレス成形されたジルコン耐火物、すなわち、ＺｒＯ２およびＳｉＯ２を主成分とする耐火物で作られうる。例えば、成形体はジルコン耐火物で作られて差し支えなく、ここで、ＺｒＯ２・ＳｉＯ２または、同等にＺｒＳｉＯ４である材料の理論的組成で、ＺｒＯ２およびＳｉＯ２を合わせて材料の少なくとも９５重量％を含む。
【０００７】
板ガラス、特にＬＣＤ基板として利用するための製造おける損失の原因は、ガラスがジルコン成形体内を通過し、貫通することに起因する、ガラス中のジルコン結晶内包物の存在である（本明細書では「ジルコンの二次結晶」または「二次的なジルコン欠陥」または簡単に「二次的ジルコン」と称される）。ジルコンの二次結晶の問題は、より高温で形成される必要がある失透感受性のガラスでは、さらに顕著である。すなわち、高い液相線温度のガラスは、二次的ジルコンの形成の傾向にある。
【０００８】
完成したガラスシートに見られるジルコンの二次結晶の原因となるジルコンは、ジルコン成形体の上位部に由来することが判明した。特に、これらの欠陥は、成形体のトラフおよび成形体の外側の上部壁に沿って生じる温度および粘度において、ガラス溶融物内に溶解したジルコニア（すなわち、ＺｒＯ２および／またはＺｒ+４＋２Ｏ-２）が原因となって最終的に生じる。ガラスは成形表面を下方に移動する際に冷却され、より粘性になることから、成形体のこれらの上位部では、成形体の下位部と比較して、ガラスの温度はより高く、その粘度はより低い。この冷却は、成形装置の性質によって増大されうる。典型的な配置では、成形体は五角錐のボックスに封入され、ここで、成形体はボックス壁の上部と側部で囲まれる。しかしながら、ボックスの底は、少なくともある程度開かれ、ガラスシートが成形体（すなわち成形体のルート）から下降できるようになっている。その結果、熱は、この開口を通じてルートおよびルートに近接した領域から放射され、その後、ルートは冷却する。
【０００９】
ガラス溶融物におけるジルコニアの溶解性および拡散性は、ガラスの温度および粘度の関数である（すなわち、ガラスの温度が低下し、粘度が増大すると、ほとんどのジルコニアは溶液に保持することができず、拡散率は低下する）。ガラスが成形体の底（ルート）に近いときには、前述の冷却に起因して、ジルコニアで過飽和されうる。ジルコン結晶（すなわちジルコンの二次結晶）は核を形成し、ジルコン成形体の底部（例えばルート）上で成長しうる。最終的には、これらの結晶は十分な長さに成長し、折れてガラスの流れに混入し、欠陥となる。
【先行技術文献】
【特許文献】
【００１０】
【特許文献１】米国特許第３，３３８，６９６号明細書
【特許文献２】米国特許第３，６８２，６０９号明細書
【発明の概要】
【課題を解決するための手段】
【００１１】
ガラスシートの生産に用いる成形体からの輻射熱損失を調節するため、成形体を収納する筺体の真下の開口を部分的に閉じる熱遮蔽体について開示する。開口サイズを狭小なスリットに縮小することによって、筺体の外側から成形体の底への「視界」は最小化されるが、それでもなお、ガラスシートはスリットを通じて成形体から下降することが可能である。すなわち、筺体の外側から筺体内への見通し線の範囲を縮小することにより、成形体および成形体を伝って流れる溶融ガラスが熱を外側に放射し、それによって成形体およびガラスを冷却することを顕著に低減する。
【００１２】
さらに具体的には、溶融ダウンドロー法における典型的な成形体は、成形体の底で合流する表面を備える。成形体の側面を越えて流れる溶融ガラスは、成形表面全体にわたって流れる。成形表面を下降する分離した流れは 収束線において融合し、ガラスシートを形成する。熱遮蔽体は、典型的には２つ一組で、シートの１つの表面に１つの遮蔽体が近接して配置され、もう１つの遮蔽体はシートのもう１つの側に近接して配置され、それによって、狭小な開口またはスリットを形成し、そこを通じてガラスが流れる。熱遮蔽体はガラスシートの表面に十分に近接して配置され、著しい輻射熱損失を最小限に抑えるが、溶融ガラスの流れと接触可能なほどには近接しない。
【００１３】
１つの実施の形態では、ガラスシートを形成するための装置であって、成形体の周囲に配置された筺体であって、前記筺体が前記成形体の下に開口を備え、溶融ガラスの流れが前記成形体から下降して筺体から出ることを可能にする筐体を有してなる装置が開示される。成形体は任意のダウンドロー工程を含んでいて差し支えなく、ここで、溶融ガラスは耐熱性の表面全体にわたって流れ、重力の影響下で下降してリボンを形成し、これが冷却されてガラスのシートを形成する。熱遮蔽体は、成形体からの輻射熱損失を最小限に抑えるために、成形体の下に配置され、各熱遮蔽体は少なくとも１つのセグメントを備え、溶融ガラスの流れに対して移動可能になっている。すなわち、熱遮蔽体は筺体の開口に隣接して配置され、かつ、下降するガラスリボンに近接して配置されて、 熱遮蔽体の前縁とリボンの間に狭小なギャップを生じさせる。狭小なギャップは、成形体、特に、筺体開口に近接する成形体の底からの輻射熱損失の量を制限する。各熱遮蔽体は、末端部分および中心部分を備え、前記末端部分および中心部分のそれぞれは溶融ガラスの流れに対して前縁を備えている。前記末端部分の前縁（下降するリボンに近接する辺縁）は、前記中心部分の前縁よりも溶融ガラスの流れの平面近くに延在しない。
【００１４】
本発明の実施の形態に従った熱遮蔽体は、連続的な直線の前縁を有しうる。あるいは、前記末端部分の前縁の少なくとも一部は、前記中心部分の前縁に対して陥凹している。いずれにせよ、末端部分は中央区域の前縁を越えて突出しない。
【００１５】
各熱遮蔽体は、複数のセグメントを備えうる。前記複数のセグメントはまた、末端セグメントおよび中央セグメントを備え、ここで、末端セグメントおよび中央セグメントのそれぞれは、溶融ガラスの流れの平面に対する前縁を備え、ここで、前記末端セグメントの前縁は前記中央セグメントの前縁に対して陥凹している。末端セグメントの位置は、中央セグメントに対して可変でありうる。言い換えれば、末端セグメントは中央セグメントとは別々でありうる。さらには、各末端セグメントは、もう１つの末端セグメントとは別々に（例えば独立して）動くように構成されうる。各熱遮蔽体は、別の熱遮蔽体とは別々に移動可能であることが好ましい。
【００１６】
装置は、熱遮蔽体に加えて、熱遮蔽体に隣接して配置される冷却部材をさらに備えていてもよい。熱遮蔽体は、冷却部材の上に配置されるか、あるいは、冷却部材の下に配置されうる。
【００１７】
各熱遮蔽体は、上部部材、下部部材、および上部部材と下部部材の間に配置される絶縁層を備えることが好ましい。好ましくは、上部部材、下部部材、または上部および下部部材の両方は、遮蔽体またはセグメントの温度変化の際の熱遮蔽体の反りを防止するための拡張スロット（または個別のセグメント）を備えることが好ましい。剛性を提供するため、上部部材および下部部材は嵌合湾曲部を備える。
【００１８】
熱遮蔽体を、成形体の筺体の底における開口に関連付けて配置するためには、熱遮蔽体は、平行移動、回転、または平行移動と回転の両方の動きをすることができる。
【００１９】
成形体は耐熱材料で構成される。成形体は、ＺｒＯ２・ＳｉＯ２またはＺｒＳｉＯ４を含むことが好ましい。成形体はＡｌ２Ｏ３を含みうる。成形体は、溶融ダウンドロー装置を含みうる。あるいは、成形体は、スロットダウンドロー法または任意の他の現行の、または将来のダウンドロー法を含みうる。
【００２０】
別の実施の形態では、ダウンドローガラス製造法に用いられる成形体からの輻射熱損失を防止するための熱遮蔽体が開示され、前記熱遮蔽体は、
少なくとも１つのセグメントを備え、前記少なくとも１つのセグメントは、第１および第２の末端セグメントおよび中央セグメントを含み、
第１および第２の末端セグメントおよび中央セグメントのそれぞれが前縁部分を備え、前記第１および第２の末端セグメントは中央セグメントに対して陥凹している。前記熱遮蔽体の上部部材および下部部材は、熱遮蔽体の反りを防止するための拡張スロットを備えうる。中央セグメントの上部および下部部材は嵌合し、中央セグメントの上部および下部部材に連結するカール部分を備えていて差し支えなく、前記嵌合したカール部分は中央区域上に直線の辺縁を形成する。
【００２１】
さらにもう１つの実施の形態では、ダウンドロー法によってガラスを形成する方法が開示され、該方法は、
成形体全体に溶融ガラスを流し、前記溶融ガラスが、前記成形体から連続的なリボンの形態で下降する工程と、
前記成形体の下位部からの輻射熱損失を低減するために、前記リボンの向き合う表面に隣接する前記成形体の下に熱遮蔽体を配置する工程であって、各熱遮蔽体が少なくとも１つのセグメントを備え、かつ、末端部分および中心部分をさらに備える工程と、
を有してなり、
前記末端部分が、前記中心部分よりも前記連続的なリボンの平面の近くに延在しないことを特徴とする。各熱遮蔽体は、複数のセグメントを含みうる。各熱遮蔽体の厚み全体にわたる温度差は、少なくとも１００℃である。
【００２２】
シートの厚みを調節するため、冷却部材は熱遮蔽体に隣接して配置されうる。熱遮蔽体は、冷却部材の下に配置されるか、あるいは、冷却部材の上に配置されてもよい。熱遮蔽体は、冷却部材とは別々に移動可能であることが好ましい。
【００２３】
さらに別の実施の形態では、 ガラス製造装置の成形体における、溶解した耐熱材料の再結晶化を防止する方法であって、 
前記成形体の下に開口を備えた筺体に配置される成形体全体に溶融ガラスを流して、溶融ガラスの流れが前記成形体から下降して前記筺体から出ることを可能にする工程と、
前記筺体開口において前記成形体の下に熱遮蔽体を位置合わせすることによって前記成形体からの輻射熱損失を低減する工程であって、前記熱遮蔽体が末端部分および中心部分を含む工程と、
を有してなり、
前記末端部分が前記成形体から下降する溶融ガラスの流れに対して前記中心部分の前縁を越えて延在しない、
ことを特徴とする方法について記載する。
【００２４】
熱遮蔽体の位置合わせは、例えば、熱遮蔽体の平行移動を含みうる。あるいは、成形体の筺体に対する熱遮蔽体の位置合わせは、熱遮蔽体を回転させること、または移動および回転の両方を含みうる。
【００２５】
成形体は、例えばＺｒＯ２・ＳｉＯ２またはＺｒＳｉＯ４を含みうる。成形体はＡｌ２Ｏ３を含みうる。
【００２６】
本発明の実施の形態は、さらに容易に理解されるであろうし、それらの他の目的、特性、細部、および利点は、添付の図面に関して多少なりとも限定を暗示することなく与えられる、以下の典型的な記載の過程においてさらに明確になるであろう。これらすべての追加のシステム、方法、特徴、および利点は、この記載内に含まれ、本発明の範囲内にあり、添付の特許請求の範囲によって保護されることが意図されている。
【図面の簡単な説明】
【００２７】
【図１】本発明の実施の形態に従った溶融ダウンドローガラスの融解過程における典型的な成形体の斜視図および部分断面側面図。
【図２】冷却部材の下に位置する熱遮蔽体を備えた図１の成形体を含む本発明の実施の形態に従った典型的な溶融成形装置の断面側面図。
【図３】図２の成形装置の一部の断面図。
【図４】本発明の別の実施の形態に従った、熱遮蔽体を回転させた図１の成形体を含む典型的な溶融成形装置の断面側面図。
【図５Ａ】本発明の実施の形態に従った単一のセグメントを有する熱遮蔽体の上面図。
【図５Ｂ】間にガラスのシート断面が配置された一対の熱遮蔽体の上面図。
【図６Ａ】本発明の別の実施の形態に従った単一のセグメントを有する熱遮蔽体の上面図。
【図６Ｂ】間にガラスのシート断面が配置された図６Ａの一対の熱遮蔽体の上面図。
【図７Ａ】本発明のさらに別の実施の形態に従った単一のセグメントを有する熱遮蔽体の上面図。
【図７Ｂ】間にガラスのシート断面が配置された図７Ａの一対の熱遮蔽体の上面図。
【図８Ａ】本発明の実施の形態に従った複数のセグメントを有する熱遮蔽体の上面図。
【図８Ｂ】間にガラスのシート断面が配置された図８Ａの一対の熱遮蔽体の上面図。
【図９Ａ】本発明の実施の形態に従った複数のセグメントを有する熱遮蔽体の上面図。
【図９Ｂ】間にガラスのシート断面が配置された図９Ａの一対の熱遮蔽体の上面図。
【図１０】層状の構造を示す熱遮蔽体セグメントの一部の断面側面図。
【図１１】拡張スロットを示す熱遮蔽体セグメントの一部の上面図。
【図１２】本発明のさらに別の実施の形態に従った、冷却部材の上に配置される熱遮蔽体を備えた図１の成形体を含む、典型的な溶融成形装置の断面側面図。
【発明を実施するための形態】
【００２８】
以下の詳細な説明では、説明の目的であって、限定の目的ではないが、特定の詳細についての開示例となる実施の形態が、本発明の十分な理解を提供するために記載される。しかしながら、本発明が、本明細書に開示される特定の詳細から逸脱した他の実施の形態においても実施されうることは、本開示の利益を有する当業者には明らかであろう。さらには、周知の装置、方法、および材料についての記載は、本発明の説明を不明瞭にしないために省かれる場合がある。最後に、適用可能な同様の参照番号は、常に、同様の要素について言及するものである。
【００２９】
本発明の実施の形態に従ったガラスシートを製造するための典型的な溶融ダウンドロー法では、ガラス形成前駆体（バッチ）は加熱炉で溶融されて、融液原料、またはガラス溶融物を形成し、これがその後に成形体を越えて流れ出て、ガラスシートを形成する。一般に、このような成形体は、溶融物が流れ出る上部成形表面を備えている。例えば、溶融ダウンドローシート成形法では、溶融物が成形表面を流れ出し、成形体の底で交わる。成形表面は、成形体の底またはルートで収束して楔形の形状を形成する、傾斜した、または収束した成形表面を有する。上部成形表面は、実質的に垂直かつ互いに平行であって差し支えない。
【００３０】
成形体の設計は、多くの競合する利益を考慮する必要がある。融液原料は、ダム（堰）によって側面で境界された成形体におけるトラフに取り込まれる。融液原料は、ガラス溶融物が堰の上端（トラフを境界する上部壁）からの流出を生み出すためには、十分に低い粘度、すなわち十分に高い温度で成形体に取り込まれなければならない。その後、融液原料は、収束した成形表面を備えた成形体の外側の成形表面を伝わって成形体の底まで流れる。
【００３１】
一方、融液原料が首尾よくドローされることを可能にするためには、成形体の底またはルートを離れた融液原料は、十分に高い粘度、すなわち十分に低い温度を有しなければならないが、融液原料の粘度は、ガラス溶融物の結晶化を生じうる、融液原料の液相線粘度を超える程には低くない粘度を有する必要がある。
【００３２】
成形体を越えて流れるガラス溶融物が、高温で長すぎる時間、成形表面を下降する状態にある場合には、成形体を含めた材料が溶解し、その後、ルートなどの成形体の下位部の低温部分において「二次的ジルコン」として再結晶化する可能性がある。二次的ジルコン結晶は、ガラスの流れを破壊するのに十分な長さに成長し、ガラスの流れの中に取り込まれ、完成したガラス製品に欠陥を生じうる。
【００３３】
これは、溶融ガラスが筺体を出る、成形体を収納する筺体の底の開口に隣接していること、および、開口を通じた放射によって熱が失われることから、特に厄介である。開口は必要であることから、成形体、特に成形体のルートからの輻射熱損失の軽減のために努力しなければならない。手法の１つは、ルートを加熱して熱損失を補うことであるが、これは部分的にしか有効ではない。さらには、ルートに印加される追加の熱エネルギーは対流を通じて上方に流れ、成形体の上位部の温度を上昇させうる。成形体の上端における温度上昇は、成形体の溶解の増大につながり、二次的ジルコンの問題を悪化させうることから、実際には逆効果であることが示されうる。それはまた、ガラスの上部および下部粘度（成形体の上端における粘度と成形体の底における粘度）の間の微妙なバランスも変化させうる。二次的ジルコン形成のメカニズムは他の成形体の材料の溶解および凝縮にも適用でき、ジルコニアに限定されないことに着目されたい。
【００３４】
図１は、１つの実施の形態に従った典型的な成形体１０を示している。成形体１０は、供給（図示せず）から、入口１６、堰１８、２０、上部成形表面２２、２４および下部成形表面２６、２８を通じて溶融ガラス１４を受け入れるためのトラフ１２を備える。下部成形表面２６、２８は、成形体の底またはルート３０で交わる。ルート３０はドローライン、またはガラスシートが成形体から引き込まれるラインを形成する。
【００３５】
成形体１０に供給されたガラス溶融物１４は、堰１８、２０を越えて流れ出し、２つの区別できる流れとして、成形表面２２、２４および２６、２８を伝って下方に流れ、１つの流れは成形体の各長い側面を下降する。その後、１つの流れは成形表面２２および２６を伝って下降すると同時に、もう１つの流れは成形表面２４および２８を伝って下降する。２つのガラスの流れはルート３０において再び一体化または融合して、ガラスシート３２を形成し、これがプルロール３４に代表される引き込み装置によって下方へと引き込まれる。シートの縁部分３６には表面張力が生じ、シートの内側部分３８よりも厚くなる。厚くなった縁部分、またはビードは、成形体の下流に配置されたプルロールにグリップされ、プルロールは下向きのけん引力をガラスシートに及ぼす。ビード領域３６はガラスから切断されて廃棄されるか、またはカレットとして利用されて融解過程のバッチ材料に加えられるのに対し、ビードの内側のガラスシートの領域３８は、その後に販売可能なガラスとなる領域である。下降するガラスシート３２は、最終的には切断線３７で個別のガラス枠３９へと分離される。
【００３６】
成形体１０は、典型的にはジルコンまたはアルミナなどのセラミック耐熱材料から成り、筺体４０に収納される（図２参照）。筺体４０は、内壁の後方に配置される加熱素子４２（マッフル４４）を備える。加熱素子は、成形体の成形表面の溶融ガラス温度を調節し、したがって溶融ガラスの粘度を調節するために用いられ、必要に応じて筺体全体にわたって配置されうる。典型的には、加熱素子は、筺体内の温度を筺体の垂直位置の関数として調節することができるように、層状に垂直に配置される。 
冷却部材４６は筺体４０の下に位置し、下降するガラスシート３２から適切な距離だけ離して部材を配置することができるように、可動であって差し支えなく、図２の破線の円で囲んだ部分を示す図３に最もよく示されている。破線３３は成形体を二等分し、ルート３０および溶融ガラスの流れ３２を貫通する面を表している。冷却部材４６は、冷却部材の表面、特に冷却部材のフェイス４８を冷却する冷房設備を備える。冷却部材のフェイス４８の冷却は、言い換えれば、温度を調節し、したがってガラスの幅に沿って（例えば、水平に）成形体から下降するガラスの粘度を調節する。例えば冷却部材は、１つ以上の冷却剤供給ライン５０、および冷却部材の長手方向に沿って延在する排出口を備えていて差し支えない。各排出口は、排出口に隣接した各冷却部材のフェイス４８の一部分を冷却する、冷却剤（典型的には空気）を放出する。各排出口から排出される冷却剤の体積は、冷却部材のフェイスの温度がフェイスにおける位置（例えば水平位置）の関数として調節できるように、個別に調節して構わない。一部の実施の形態では、単一の供給ラインが複数の排出口を備えた排気マニホルドを供給してもよく、各排出口は遠隔操作バルブによって調節されうる。
【００３７】
上記冷房の配置は、冷却部材フェイス４８が、ガラスシートの幅全体にわたる位置の関数としての、成形体から下降するガラスの温度および粘度を変化させられるようにし、例えば、ガラスシート全体にわたる厚みの調節に使用することができる。冷却部材は水平移動することができ（矢印５２によって表示）、ガラスシートの主要表面に対する冷却部材の位置合わせを可能にし、ひとたび最適位置に設定した後は、冷却部材は、動かすことがシートの特性（例えば、形状、厚みなど）に影響を与えかねないことから、ほとんど動かさない。むしろ、冷却部材の機能性の大部分は、冷却部材への冷却剤の流れを調節すること、すなわち温度を調節することによって得られる。最適位置は特定のドロー設定に応じて決まり、ドローに応じて変化するであろう。
【００３８】
筺体４０内の熱環境、および特に、成形体のルート３０の温度についてのさらに精密な調節を提供するため、熱遮蔽体５４は、成形体からの輻射熱損失、特に成形体のルート領域からの輻射熱損失を調節するため、冷却部材４６に隣接して、冷却部材の上または下のいずれかに配置される。熱遮蔽体５４は、独立して移動可能であることが好ましい。すなわち、１つの熱遮蔽体は、向き合う熱遮蔽体（シートのもう１つの側）とは独立して移動可能であり、冷却部材と同様に、ガラスシートの方へ、およびガラスシートから離れて外向きに可動である。シートの方へ向かう動きまたはシートから離れる動きは、いくつかの方法で規定することができる。
【００３９】
上記説明によって認識されるように、冷却および加熱は、同時に、互いに非常に近接した領域に存在することができる。熱遮蔽体５４は、成形体の底からの放射熱損失を最小限に抑えて、成形体のルートにおける溶融ガラスの冷却を防止するが、冷却部材４６は、厚み調節の補助として、下降するシートの幅全体にわたるガラスを積極的に冷却するために使用される。実際、冷却部材４６および熱遮蔽体５４の動作は、特定の熱環境を維持するために協調させることができる。
【００４０】
図２に示すように、熱遮蔽体は水平に動かすことができ、その際に前記熱遮蔽体が移動して熱遮蔽体の間のギャップが増減する。このような水平の動きは矢印５６に示されている。
【００４１】
図４に例示する別の実施の形態では、熱遮蔽体は回転軸５５の周りを回転しうる。各回転軸５５は、溶融ガラスの流れから最も遠い各熱遮蔽体の辺縁に沿っていることが好ましく、それによって、溶融ガラスに最も近い、各熱遮蔽体の前縁が下方に落下可能になる。
【００４２】
さらに別の実施の形態（図示せず）では、熱遮蔽体は平行移動と回転の両方が可能でありうる。
【００４３】
各熱遮蔽体は、単一のセグメントまたは複数のセグメントを備えていて構わない。図５Ａに示す１つの実施の形態では、各熱遮蔽体は末端部分５４ａ、５４ｂおよび中心部分５４ｃを含む単一のセグメントを備える。末端部分の前縁７６ａ、７６ｂは、中心部分と一致していて差し支えないが、末端部分の前縁が前記中心部分の前縁よりも溶融ガラスの流れの平面からさらに離れるように、陥凹していることが好ましい。図５Ｂは、熱遮蔽体の間を通るガラスリボンの断面と共に、図５Ａの一対の熱遮蔽体を描いている。 
図６Ａおよび７Ａは、単一のセグメントの熱遮蔽体の代替となる実施の形態を描いており、陥凹した末端部分を例証している。例えば、図６は、ある実施の形態を示し、ここで、末端部分５４ａ、５４ｂのそれぞれの前縁部分７６ａ、７６ｂは、距離δの分だけ、中心部分５４ｃの前縁部分７６ａより後方に陥凹している。この実施の形態では、前縁部分７６ａ〜７６ｃのそれぞれは、セグメントのもう１つの前縁部分に沿っている。
【００４４】
図７Ａは、ある実施の形態を示し、ここで、末端部分５４ａ、５４ｂの前縁７６ａ、７６ｂは、それぞれ陥凹し、かつ、中心部分５４ｃの前縁７６ｃに対して傾斜している。末端部分の前縁が湾曲した辺縁を備えるものなど、他の構成もまた採用して差し支えない。
【００４５】
図６Ｂおよび７Ｂは、それぞれ熱遮蔽体を貫通するガラスリボンの断面と共に、図６Ａおよび７Ａの一対の熱遮蔽体を描いている。
【００４６】
他の実施の形態では、各熱遮蔽体は複数のセグメントまたはブレードを備えていて構わない。各熱遮蔽体の各セグメントは、隣接する区域とは独立して移動可能であって差し支えない。各熱遮蔽体は、構成において、もう一方の（反対の）遮蔽体と実質的に同一であり、単一の熱遮蔽体についての言及は、その記述が対応する反対側の熱遮蔽体（すなわち、反対側の下降シートに配置された熱遮蔽体）にも適用されるという了解の下で、なされている。
【００４７】
図８Ａは、典型的なセグメント化された熱遮蔽体５４の実施の形態を示している。セグメント化された熱遮蔽体５４は、１つ以上のセグメント、例えば末端部材５８ａ，５８ｂおよび中央部材５８ｃを備える。末端部材５８ａ，５８ｂは、中央部材５８ｃに対して別々に移動可能であって構わない。加えて、典型的には、末端部材５８ａ，５８ｂは一体となって動くが、末端部材５８ａは、末端部材５８ｂとは別々に移動可能であり、中央部材５８ｃと一体となって動いてもよい。動きは、多くの方法によって達成することができる。例えば、熱遮蔽体の各セグメントは、適切な連結６２（例えば１つまたは複数のシャフト６２）および／または１つまたは複数の変速装置６４を介して 、操作によって、ガラスシートに向かって内向きに、またはガラスシートから離れて外向きに延在する１つまたは複数の区域を生じうる作動装置６６に連結されて差し支えない。例えば、作動装置６６は単一の手回しクランクまたはレバーであって差し支えなく、あるいは、作動装置は、コンピュータまたは他の電気プロセッサを介して調節されることが好ましい場合には、電気モーターまたはサーボであってもよい。図８Ｂは、熱遮蔽体を貫通するガラスリボンの断面と共に、遮蔽体が配置された場合の、図８Ａの一対の熱遮蔽体を示している。
【００４８】
図９Ａは、末端部材５８ａ，５８ｂが、中央部材５８ｃの前縁７７ｃに対して傾斜し、陥凹した前縁７７ａ，７７ｂを備えている以外は、図８Ａの熱遮蔽体と同様の、複数セグメントの熱遮蔽体５４を例証している。図９Ｂは、熱遮蔽体を貫通するガラスリボンの断面と共に、図９Ａの一対の熱遮蔽体を描いている。
【００４９】
先に簡潔に述べたように、溶融ダウンドロー法を通じたガラスシートのドローは、成形体から下降する際に、ガラスを取り囲む熱環境の正確な調節を活用する。そのためには、各熱遮蔽体は、熱遮蔽体の寸法完全性を維持するための特徴を備えていて差し支えない。そうでなければ、熱遮蔽体の形状または位置の変更は、処理温度を変化させるであろう。例えば、熱遮蔽体の任意の部分の反りは 、熱環境の乱れを生じうる。
【００５０】
一般に、熱遮蔽体の断面を描いている図１０に示すように、単一のセグメントの遮蔽体または複数セグメントの遮蔽体のいずれかの、熱遮蔽体５４の各セグメントまたは部分は、それ自体、複数の部材：上部部材７０、絶縁中間層または部材７２、および下部部材７４によって形成されうる。上部および下部部材７０，７４は、先端または前縁７７（または単一のセグメントの実施の形態では７６）に沿って連結され、ここで前縁は、上部および下部部材それぞれに形成される湾曲部７８、８０の嵌合を介して、流れるガラスに最も近接した辺縁である。嵌合する湾曲部は、いくつかの目的を有する。第１に、それらは上部セグメントと下部セグメントを連結する。しかしながら、それらはまた、各部分またはセグメントの前縁７７（または前縁７６）の強化を補助し、辺縁の反りを防止する。少しの反りであっても、ガラスシートに対する熱遮蔽体の辺縁の位置をわずかに変化させることによる工程には有害となりうる。しかしながら、各実施の形態の中心部分またはセグメントは、直線（線形）の前縁を備えている。
【００５１】
図１１に示すように、末端セグメントおよび中央セグメントの上部部材７０および下部部材７４のそれぞれは、個別の部分またはセグメントの反りを生じることなく上部および下部部材の膨張を促すために、拡張スロット７９を備えることが好ましい。各拡張スロットはまた、スロットの末端における部材の応力破壊を防止するために、円形切り抜きなどの切り抜き８１で終了して差し支えない。
【００５２】
上部および下部部材７０，７４はまた、後縁８２に沿って接続される。図１０に示すように、後縁８２に沿った接続は、辺縁に沿って配置される、ボルトなどの締め具８４を介してもよい。しかしながら、溶着など、後縁に沿って上部および下部部材を固定する他の方法もまた使用して差し支えない。熱遮蔽体が高温環境に配置されることから（上部部材における温度は約１０００℃、下部部材における温度は約９００℃でありうる）、十分な耐用年数を確保するために、上部および下部部材は、高温および酸化に対して耐性の材料で構成されるべきである。例えば、上部部材および下部部材７０，７４は、ヘインズ（Ｈａｙｎｅｓ（登録商標））合金番号２１４または「ヘインズ」合金番号２３０など、１つ以上の高温金属合金を含みうる。例えばＦｉｂｅｒｆｒａｘ（登録商標）Ｄｕｒａｂｌａｎｋｅｔ（登録商標）２６００などの絶縁材料は、絶縁層７２にとって適切な絶縁材料である。上部部材は下部部材よりも高温に曝露されることから、上部部材は下部部材よりも熱および酸化に対してより大きな耐性を有する材料で形成されうる。熱遮蔽体の厚さ全体にわたる典型的な温度差は約１００℃であるが、温度差は１００℃を超えてもよい。
【００５３】
成形表面２０、２２を伝って流れ落ちるガラス溶融物の温度は、実質的一定である。一方、成形表面２４、２６は、成形体の下では、より低い温度に曝露される。すなわち、成形表面２４、２６は、垂直成分と同様、それらの方向に対して水平成分も有する。したがって、成形表面２４、２６を伝って流れる溶融ガラスは、成形表面を下降する際に冷却される。例えば、ルートおよびルートに隣接した領域など、成形体のもっとも下位部は、筺体の底において開口に「視界」を有し、ルートにおいて、ルートおよび溶融ガラスの望ましくない冷却につながる、開口を通じた熱の放射を生じる。
【００５４】
上述のように、ガラスシートの品質領域を取り囲む熱環境の破壊を防止するため、熱遮蔽体の中央セグメント５８ｃの前縁 ７７ｃは、直線的な、平坦な辺縁になっている。中央セグメントの前縁は、少なくともガラスシートの品質部分全体にわたって延在し、シートの幅全体に一貫性のある熱環境を確保することが好ましい。操作においては、末端部材５８ａ，５８ｂの前縁７７ａおよび７７ｂは、典型的には、中央セグメント５８ｃの前縁７７ｃより距離δだけ後方に陥凹している。末端部材５８ａ，５８ｂおよびそれらの各前縁の、中央セグメントよりもガラスシートからさらに離れた位置合わせは、ガラスシートのビード領域の厚みの増大に対応し、成形体自体についての追加の隙間も提供することができる。距離δは、特定の設計、成形体およびドロー設備の設定、およびドローされるガラスの組成に応じて各ドローについて別々に決定される。同様に、中央セグメントの前縁７７とガラスシートの表面との間の距離ｄは、筺体からの熱損失を最小限に抑え、それと同時に、シートの流れの途絶を防止するように選択されるべきであり、典型的には、個別の成形体それぞれの特定の操作条件、関係するドロー設備、およびガラスの組成に応じて決まる。
【００５５】
図１２に示す別の実施の形態では、熱遮蔽体は、成形体のルート３０の下であり、かつ、冷却部材４６の上に配置される。先の実施の形態の場合には、図１２の実施の形態の各熱遮蔽体５４は、末端セグメントおよび中央セグメントを含む複数のセグメントを備えていてもよく、ここで、末端セグメントは、中央セグメントとは別々に移動可能であって差し支えなく、あるいは、一体となって動いてもよい。中央セグメントは、少なくとも、ガラスシートの品質領域の幅全体にわたって延在することが好ましい。あるいは、熱遮蔽体は、末端部分および中心部分を有する単一のセグメントのみを有していてもよい。いずれの実施の形態においても、末端部分または末端セグメントは、末端セグメントまたは末端部分の前縁が、中心部分またはセグメントよりもガラスシートからさらに離れて陥凹するように構成されて差し支えない。
【００５６】
したがって、非限定的な、典型的な実施の形態として以下のものが挙げられるが、これらに限定されない。
【００５７】
Ｃ１．ガラスシートを形成するための装置であって、
成形体の周囲に配置された筺体であって、溶融ガラスの流れが前記成形体から下降して前記筺体から出ることができるように前記成形体の下に開口を備えた筺体と、
前記成形体からの輻射熱損失を最小限に抑えるために前記成形体の下に配置される熱遮蔽体であって、各熱遮蔽体が少なくとも１つのセグメントを備え、溶融ガラスの流れに対して移動可能であり、ここで、各熱遮蔽体が末端部分および中心部分を含み、前記末端部分および中心部分のそれぞれが溶融ガラスの流れに対して前縁を備えている、熱遮蔽体と
を備え、
前記末端部分の前縁が、前記中心部分の前縁よりも溶融ガラスの流れの平面近くに延在しない
ことを特徴とする装置。
【００５８】
Ｃ２．前記末端部分の前縁の少なくとも一部が、前記中心部分の前縁に対して陥凹していることを特徴とするＣ１記載の装置。
【００５９】
Ｃ３．各熱遮蔽体が複数のセグメントを備えることを特徴とするＣ１記載の装置。
【００６０】
Ｃ４．前記複数のセグメントが末端セグメントおよび中央セグメントを含み、
前記末端セグメントおよび中央セグメントのそれぞれが、溶融ガラスの流れの平面に対する前縁を備え、
前記末端セグメントの前縁が、前記中央セグメントの前縁に対して陥凹している
ことを特徴とするＣ３記載の装置。
【００６１】
Ｃ５．前記末端セグメントの一部分が、前記中央セグメントに対して可変であることを特徴とするＣ３記載の装置。
【００６２】
Ｃ６．前記熱遮蔽体のそれぞれが 別の熱遮蔽体とは別々に移動可能であることを特徴とするＣ１〜Ｃ５のいずれかに記載の装置。
【００６３】
Ｃ７．前記複数のセグメントの各セグメントの一部が 前記複数のセグメントの別のセグメントに対して可変であることを特徴とするＣ３記載の装置。
【００６４】
Ｃ８．前記熱遮蔽体に隣接して配置される冷却部材をさらに備えることを特徴とするＣ１〜Ｃ７のいずれかに記載の装置。
【００６５】
Ｃ９．前記熱遮蔽体が前記冷却部材の上に配置されることを特徴とするＣ８記載の装置。
【００６６】
Ｃ１０．前記熱遮蔽体が前記冷却部材の下に配置されることを特徴とするＣ８記載の装置。
【００６７】
Ｃ１１．各熱遮蔽体が、上部部材、下部部材、および前記上部部材と下部部材の間に配置される絶縁層を備えることを特徴とするＣ１〜Ｃ１０のいずれかに記載の装置。
【００６８】
Ｃ１２．前記上部部材および下部部材が拡張スロットを備えることを特徴とするＣ１１記載の装置。
【００６９】
Ｃ１３．前記上部部材および下部部材が嵌合湾曲部を備えることを特徴とするＣ１１記載の装置。
【００７０】
Ｃ１４．前記熱遮蔽体が平行移動することを特徴とするＣ１〜Ｃ１３のいずれかに記載の装置。
【００７１】
Ｃ１５．前記熱遮蔽体が回転することを特徴とするＣ１〜Ｃ１４のいずれかに記載の装置。
【００７２】
Ｃ１６．前記成形体がＺｒＯ２・ＳｉＯ２またはＺｒＳｉＯ４を含むことを特徴とするＣ１〜Ｃ１５のいずれかに記載の装置。
【００７３】
Ｃ１７．前記成形体がＡｌ２Ｏ３を含むことを特徴とするＣ１〜Ｃ１５のいずれかに記載の装置。
【００７４】
Ｃ１８．前記成形体が溶融ダウンドロー装置を含むことを特徴とするＣ１〜Ｃ１７のいずれかに記載の装置。
【００７５】
Ｃ１９．前記成形体がスロットダウンドロー工程を含むことを特徴とするＣ１〜Ｃ１７のいずれかに記載の装置。
【００７６】
Ｃ２０． ダウンドローガラス製造法に用いられる成形体からの輻射熱損失を防止するための熱遮蔽体であって、
前記熱遮蔽体が、 
第１および第２の末端セグメントおよび中央セグメントを含む複数のセグメントを備え、前記第１および第２の末端セグメントおよび中央セグメントのそれぞれが前縁部分を備え、
前記第１および第２の末端セグメントの前縁部分が、前記中央セグメントに対して陥凹していることを特徴とする、熱遮蔽体。
【００７７】
Ｃ２１．各熱遮蔽体が、上部部材、下部部材、および、上部部材と下部部材の間に位置する絶縁層を備え、前記上部部材および下部部材が拡張スロットを備えることを特徴とするＣ２０記載の熱遮蔽体。
【００７８】
Ｃ２２．前記中央セグメントの前記上部部材および下部部材が、前記中央セグメントの前記上部部材および下部部材を嵌合し、連結させたカール部分を含むことを特徴とするＣ２１記載の熱遮蔽体。
【００７９】
Ｃ２３．前記嵌合カール部分が、前記中央区域における直線の辺縁を形成することを特徴とするＣ２２記載の熱遮蔽体。
【００８０】
Ｃ２４．ダウンドロー法によってガラスを形成する方法であって、
成形体全体に溶融ガラスを流し、前記溶融ガラスが、前記成形体から連続的なリボンの形態で下降する工程と、
前記成形体の下位部からの輻射熱損失を低減するために、前記リボンの向き合う表面に隣接する前記成形体の下に熱遮蔽体を配置する工程であって、各熱遮蔽体が少なくとも１つのセグメントを備え、かつ、末端部分および中心部分をさらに備える、工程と、
を有してなり、
前記末端部分が、前記中心部分よりも前記連続的なリボンの平面近くに延在しないことを特徴とする方法。
【００８１】
Ｃ２５．各熱遮蔽体が複数のセグメントを備えることを特徴とするＣ２４記載の方法。
【００８２】
Ｃ２６．各熱遮蔽体の厚み全体にわたる温度差が少なくとも１００℃であることを特徴とするＣ２４またはＣ２５記載の方法。
【００８３】
Ｃ２７．前記熱遮蔽体に隣接して配置される冷却部材を使用して前記リボンの厚みを調節する工程をさらに有してなることを特徴とするＣ２４〜Ｃ２６のいずれかに記載の方法。
【００８４】
Ｃ２８．前記熱遮蔽体が前記冷却部材の下に配置されることを特徴とするＣ２７記載の方法。
【００８５】
Ｃ２９．前記熱遮蔽体が前記冷却部材の上に配置されることを特徴とするＣ２７記載の方法。
【００８６】
Ｃ３０．前記熱遮蔽体が前記冷却部材とは別々に移動可能であることを特徴とするＣ２７記載の方法。
【００８７】
Ｃ３１．各末端セグメントの前縁と前記リボンとの距離が可変であることを特徴とするＣ１４記載の方法。
【００８８】
Ｃ３２．ガラス製造装置の成形体における、溶解した耐熱材料の再結晶化を防止する方法であって、
溶融ガラスの流れが前記成形体から下降して前記筺体から出ることを可能にするために、前記成形体の下に開口を備えた筺体に配置された成形体全体に溶融ガラスを流す工程と、
前記筺体開口における前記成形体の下に熱遮蔽体を位置合わせすることによって前記成形体からの輻射熱損失を低減する工程であって、前記熱遮蔽体が末端部分および中心部分を含む、工程と、
を有してなり、
前記末端部分が前記成形体から下降する溶融ガラスの流れに対して前記中心部分の前縁を越えて延在しない
ことを特徴とする方法。
【００８９】
Ｃ３３．前記位置合わせが、前記熱遮蔽体を平行移動させることを含むことを特徴とするＣ３２記載の方法。
【００９０】
Ｃ３４．前記位置合わせが、前記熱遮蔽体を回転させることを含むことを特徴とするＣ３３記載の方法。
【００９１】
Ｃ３５．前記成形体が、ＺｒＯ２・ＳｉＯ２またはＺｒＳｉＯ４を含むことを特徴とするＣ３２〜Ｃ３４のいずれかに記載の方法。
【００９２】
Ｃ３６．前記成形体がＡｌ２Ｏ３を含むことを特徴とするＣ３２〜Ｃ３４のいずれかに記載の方法。
【００９３】
本発明の上述の実施の形態、特に任意の「好ましい」実施の形態は、単なる実施可能な例であって、単に本発明の原理を明白に理解するために記載されるものであることを強調しておく。本発明の上述の実施の形態には、本発明の精神および原理から実質的に逸脱することなく、多くの変形および変更がなされうる。これらすべての変形および変更は、本開示および本発明の範囲内に含まれ、添付の特許請求の範囲によって保護されることが意図されている。
【図１】
2010269998.tif 000003
【図２】
2010269998.tif 000004
【図３】
2010269998.tif 000005
【図４】
2010269998.tif 000006
【図５Ａ】
2010269998.tif 000007
【図５Ｂ】
2010269998.tif 000008
【図６Ａ】
2010269998.tif 000009
【図６Ｂ】
2010269998.tif 000010
【図７Ａ】
2010269998.tif 000011
【図７Ｂ】
2010269998.tif 000012
【図８Ａ】
2010269998.tif 000013
【図８Ｂ】
2010269998.tif 000014
【図９Ａ】
2010269998.tif 000015
【図９Ｂ】
2010269998.tif 000016
【図１０】
2010269998.tif 000017
【図１１】
2010269998.tif 000018
【図１２】
2010269998.tif 000019
【手続補正書】
【提出日】平成22年10月5日(2010.10.5)
【手続補正１】
【補正対象書類名】図面
【補正対象項目名】全図
【補正方法】変更
【補正の内容】
【図１】
2010269998.tif 000020
【図２】
2010269998.tif 000021
【図３】
2010269998.tif 000022
【図４】
2010269998.tif 000023
【図５Ａ】
2010269998.tif 000024
【図５Ｂ】
2010269998.tif 000025
【図６Ａ】
2010269998.tif 000026
【図６Ｂ】
2010269998.tif 000027
【図７Ａ】
2010269998.tif 000028
【図７Ｂ】
2010269998.tif 000029
【図８Ａ】
2010269998.tif 000030
【図８Ｂ】
2010269998.tif 000031
【図９Ａ】
2010269998.tif 000032
【図９Ｂ】
2010269998.tif 000033
【図１０】
2010269998.tif 000034
【図１１】
2010269998.tif 000035
【図１２】
2010269998.tif 000036
【外国語明細書】
2010269998000001.pdf